(57)【要約】【課題】優れた通電性を発現し、かつ、外観や人体に対する肌触り性も良好な電極板および医療器具用電極板を提供する。【解決手段】ＪＩＳ    Ｋ−７１９４に準拠して測定された体積抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体に導線が接続されてなることを特徴とする電極板または医療器具用電極板、発泡体が熱可塑性樹脂発泡体であることを特徴とする上記電極板および医療器具用電極板、熱可塑性樹脂発泡体が熱可塑性樹脂１００重量部およびカーボンブラック１０〜３５重量部を含有する熱可塑性樹脂組成物からなることを特徴とする上記電極板および医療器具用電極板、および、熱可塑性樹脂が酢酸ビニル含有量が５〜３５重量％のエチレン−酢酸ビニル共重合体であることを特徴とする上記電極板および医療器具用電極板。【選択図】  なし【特許請求の範囲】
【請求項１】
ＪＩＳ    Ｋ−７１９４に準拠して測定された抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体に導線が接続されてなることを特徴とする電極板。
【請求項２】
ＪＩＳ    Ｋ−７１９４に準拠して測定された抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体に導線が接続されてなることを特徴とする医療器具用電極板。
【請求項３】
発泡体が、熱可塑性樹脂発泡体であることを特徴とする請求項１に記載の電極板および請求項２に記載の医療器具用電極板。
【請求項４】
熱可塑性樹脂発泡体が、熱可塑性樹脂１００重量部およびカーボンブラック１０〜３５重量部を含有する熱可塑性樹脂組成物からなることを特徴とする請求項３に記載の電極板および医療器具用電極板。
【請求項５】
熱可塑性樹脂が、酢酸ビニル含有量が５〜３５重量％のエチレン−酢酸ビニル共重合体であることを特徴とする請求項３または請求項４に記載の電極板および医療器具用電極板。
【発明の詳細な説明】
【０００１】
【発明の属する技術分野】
本発明は、電極板および医療器具用電極板に関する。
【０００２】
【従来の技術】
昨今、低周波治療器などの電気を用いる医療器具は様々な場面で活用されている。例えば、肩こりの緩和や筋肉疲労の軽減等を目的とする場合は一般家庭で使われているし、理学療法を目的とする場合は医療機関で使われている。また、最近は治療のためだけではなく、スポーツ後の筋肉のアフターケアやリラクゼーションなどのために使われることも多い。さらに、脳波測定機器、心電図測定機器、筋電図測定機器などの人体から発生する電気信号を検出する生体信号入力装置にも新たな製品が開発されており、現在の医療現場においては電気あるいは生体電気信号の重要性が増している。
【０００３】
通常、これらの医療器具等の人体に接する電極板としては、水を含浸させた布地が用いられたり、表面に例えば導電性粘着剤や導電性ゲル等からなる導電層が形成されたものが用いられており、例えば、プラスチックフィルムなどの片面に、アルカノールアミンで中和されたカルボキシル基を含有する重量平均分子量が０．５〜２０万のアクリル系ポリマー、多価アルコール、水、電解質およびグリシジル基含有化合物を含む導電性粘着剤組成物からなる導電層が形成された医療用電極が開示されている（例えば、特許文献１参照。）。
【０００４】
しかし、水を含浸させた布地の場合、水がなければ使用できないという問題点や、乾燥が不十分であると細菌が発生する等の衛生面での問題点がある。また、表面に導電性粘着剤や導電性ゲル等からなる導電層が形成されたものの場合、人肌の油分により徐々に導電性能が弱まってくるという問題点や、一度塵埃等の汚れが付着すると取り除くのが非常に困難であるという問題点がある。最近は抗菌タイプの電極板も使用されているが、人肌の油分や塵埃等の汚れの付着に起因する上記問題点に対してはあまり効果的ではない。
【０００５】
また近年、医療機関においては院内感染の予防のために、人体に直接触れる部材のディスポーザブル化が進んでおり、医療器具等の人体に接する電極板としては、感染防止のために、上記特許文献１に開示されているような表面に導電性粘着剤や導電性ゲル等からなる導電層が形成されたものは推奨されない。
【０００６】
このような観点から、例えば、７２％以上の加水分解化ポリビニルアルコール、高吸湿性塩、高電解質塩および流動特性をコントロールする機能を有する化合物からなり、かつ、体積抵抗が１０００〜１５００オームである導電性組成物を含んでなる医療器具用使い捨て式電極が開示されている（例えば、特許文献２参照。）。
【０００７】
しかし、上記医療器具用使い捨て式電極の場合、電気信号を確実に検出するために直径１センチから数センチ程度の小さな電極板に導電性組成物をたっぷりと塗り付け、使用後は拭き取るという使用方法であるため、電極板の大きさが制約されてしまうという問題点がある。
【０００８】
【特許文献１】
特開平１０−９５９６２号公報
【特許文献２】
特開平９−１５４８２７号公報
【０００９】
【発明が解決しようとする課題】
本発明の目的は、上記問題点に鑑み、優れた通電性を発現し、かつ、外観や人体に対する肌触り性も良好な電極板および医療器具用電極板を提供することにある。
【００１０】
【課題を解決するための手段】
熱可塑性樹脂やゴム（エラストマー）等からなる柔軟性に富んだ発泡体は、一般的に肌触り性が良いので、例えば湿布材の基材（ベース）や間接固定用ギブスの内面のパッド等として広く用いられている。しかし、これらの発泡体は絶縁性が高いので電気を全く通さず、その良好な肌触り性を医療器具用電極板として活かすことはできなかった。
【００１１】
本発明者は、上記課題を達成するために鋭意研究を重ねた結果、発泡体に導電性充填材を含有させ、抵抗率および見掛け密度を特定の範囲とすることにより、優れた通電性を発現し、かつ、外観や人体に対する肌触り性も良好な電極板および医療器具用電極板を得ることができることを見出し、本発明を完成するに至った。
【００１２】
即ち、請求項１に記載の発明（本発明）による電極板は、ＪＩＳ    Ｋ−７１９４に準拠して測定された抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体に導線が接続されてなることを特徴とする。
【００１３】
請求項２に記載の発明（本発明）による医療器具用電極板は、ＪＩＳ    Ｋ−７１９４に準拠して測定された抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体に導線が接続されてなることを特徴とする。
【００１４】
請求項３に記載の発明による電極板および医療器具用電極板は、上記請求項１に記載の電極板および請求項２に記載の医療器具用電極板において、発泡体が、熱可塑性樹脂発泡体であることを特徴とする。
【００１５】
請求項４に記載の発明による電極板および医療器具用電極板は、上記請求項３に記載の電極板および医療器具用電極板において、熱可塑性樹脂発泡体が、熱可塑性樹脂１００重量部およびカーボンブラック１０〜３５重量部を含有する熱可塑性樹脂組成物からなることを特徴とする。
【００１６】
請求項５に記載の発明による電極板および医療器具用電極板は、上記請求項３または請求項４に記載の電極板および医療器具用電極板において、熱可塑性樹脂が、酢酸ビニル含有量が５〜３５重量％のエチレン−酢酸ビニル共重合体であることを特徴とする。
【００１７】本発明の電極板を構成する発泡体および本発明の医療器具用電極板を構成する発泡体は、ＪＩＳ    Ｋ−７１９４「導電性プラスチックの４探針法による抵抗率試験方法」に準拠して測定された抵抗率が１×１０１  〜１×１０６  Ω・ｃｍであることが必要であり、好ましくは１×１０１  〜１×１０４  Ω・ｃｍである。
【００１８】
上記発泡体の上記抵抗率が１×１０１  Ω・ｃｍ未満であると、後述する導電性充填材の発泡体中における含有量が多すぎることになって、発泡体の下記見掛け密度が０．３０ｇ／ｃｍ３  を超え、得られる電極板および医療器具用電極板の肌触り性が悪くなり、逆に上記発泡体の上記抵抗率が１×１０６  Ω・ｃｍを超えると、得られる電極板および医療器具用電極板の通電性が不十分となる。
【００１９】
また、本発明の電極板を構成する発泡体および本発明の医療器具用電極板を構成する発泡体は、ＪＩＳ  Ｋ−７２２２「発泡プラスチック及びゴム−見掛け密度の測定」に準拠して測定された見掛け密度が０．０３〜０．３０ｇ／ｃｍ３  であることが必要である。
【００２０】
上記発泡体の上記見掛け密度が０．０３ｇ／ｃｍ３  未満であると、得られる電極板および医療器具用電極板に面アレが生じて外観が損なわれたり、電極板および医療器具用電極板の機械的強度が不十分となり、逆に上記発泡体の上記見掛け密度が０．３０ｇ／ｃｍ３  を超えると、得られる電極板および医療器具用電極板の肌触り性が悪くなる。
【００２１】
本発明の電極板を構成する発泡体および本発明の医療器具用電極板を構成する発泡体としては、上記抵抗率が１×１０１  〜１×１０６  Ω・ｃｍであり、かつ、上記見掛け密度が０．０３〜０．３０ｇ／ｃｍ３  であるものであれば如何なる発泡体であっても良く、特に限定されるものではないが、例えば、熱可塑性樹脂発泡体、熱硬化性樹脂発泡体、天然ゴムや合成ゴムなどのゴム発泡体、無機発泡体等が挙げられ、なかでも、優れた通電性を発現し、外観や人体に対する肌触り性も良好な電極板および医療器具用電極板をより効率的かつより簡便に得られることから、熱可塑性樹脂発泡体であることが好ましい。
【００２２】
上記熱可塑性樹脂発泡体を構成する熱可塑性樹脂としては、特に限定されるものではないが、例えば、低密度ポリエチレン、直鎖状低密度ポリエチレン、中密度ポリエチレン、高密度ポリエチレン、エチレン−α−オレフィン共重合体、ポリプロピレン、プロピレン−α−オレフィン共重合体などのポリオレフィン系樹脂、エチレン−酢酸ビニル共重合体、エチレン−メタクリル酸メチル共重合体、エチレン−メタクリル酸エチル共重合体、エチレン−アクリル酸エチル−無水マレイン酸三元共重合体などのエチレン系共重合体、熱可塑性ポリウレタン系樹脂、熱可塑性ポリエステル系樹脂、ポリ塩化ビニル系樹脂等が挙げられ、なかでも、樹脂自体が柔軟性に富み、外観や人体に対する肌触り性が良好な発泡体ひいては電極板および医療器具用電極板をより効率的かつより簡便に得られることから、酢酸ビニル（ＶＡ）含有量が５〜３５重量％のエチレン−酢酸ビニル共重合体（ＥＶＡ）が好適に用いられる。これらの熱可塑性樹脂は、単独で用いられても良いし、２種類以上が併用されても良い。
【００２３】
上記エチレン−酢酸ビニル共重合体の酢酸ビニル含有量が５重量％未満であると、得られる発泡体ひいては電極板および医療器具用電極板の柔軟性が不十分となって、電極板および医療器具用電極板の肌触り性が損なわれることがあり、逆に上記エチレン−酢酸ビニル共重合体の酢酸ビニル含有量が３５重量％を超えると、得られる発泡体ひいては電極板および医療器具用電極板の機械的強度が不十分となったり、自着性が強くなりすぎて、発泡体ひいては電極板および医療器具用電極板の取扱い作業性が悪くなることがある。
【００２４】
本発明の電極板を構成する発泡体および本発明の医療器具用電極板を構成する発泡体は、前記抵抗率を１×１０１  〜１×１０６  Ω・ｃｍとするために、導電性充填材を含有していることが好ましい。
【００２５】
上記導電性充填材としては、得られる発泡体の抵抗率を上記範囲とし得るものであれば如何なる公知の導電性充填材であっても良く、特に限定されるものではないが、なかでも、大きな表面積を有していて導電性付与効果に優れ、密度（比重）が比較的低く、コストも比較的安価であることから、カーボンブラックが好適に用いられる。これらの導電性充填材は、単独で用いられても良いし、２種類以上が併用されても良い。
【００２６】
上記カーボンブラックとしては、特に限定されるものではないが、例えば、ファーネスブラック、ランプブラック、サーマルブラック、アセチレンブラック、ケッチェンブラック、チャンネルブラック、ローラーブラック、ディスクブラック、カーボンナノチューブ等が挙げられ、なかでも、導電性付与効果により優れることから、ケッチェンブラックやカーボンナノチューブが好適に用いられ、とりわけ、導電性付与効果とコストとのバランスが良いことから、ケッチェンブラックがより好適に用いられる。これらのカーボンブラックは、単独で用いられても良いし、２種類以上が併用されても良い。
【００２７】
本発明の電極板を構成する発泡体および本発明の医療器具用電極板を構成する発泡体は、前記熱可塑性樹脂（好ましくは酢酸ビニル含有量が５〜３５重量％のエチレン−酢酸ビニル共重合体）１００重量部および上記カーボンブラック１０〜３５重量部を含有する熱可塑性樹脂組成物からなる熱可塑性樹脂発泡体であることが好ましい。
【００２８】
このような熱可塑性樹脂組成物からなる熱可塑性樹脂発泡体を用いることにより、得られる電極板および医療器具用電極板は、より優れた通電性を発現し、かつ、外観や人体に対する肌触り性もより良好なものとなり、コスト面でも適正なものとなる。
【００２９】
上記熱可塑性樹脂組成物において、熱可塑性樹脂１００重量部に対するカーボンブラックの含有量が１０重量部未満であると、得られる熱可塑性樹脂発泡体ひいては電極板および医療器具用電極板の通電性が不十分となることがあり、逆に熱可塑性樹脂１００重量部に対するカーボンブラックの含有量が３５重量部を超えると、得られる熱可塑性樹脂発泡体の見掛け密度が高くなりすぎて、電極板および医療器具用電極板の肌触り性が悪くなることがある。
【００３０】
本発明の電極板を構成する発泡体および本発明の医療器具用電極板を構成する発泡体の製造に好ましく用いられる熱可塑性樹脂組成物は、熱可塑性樹脂（好ましくは酢酸ビニル含有量が５〜３５重量％のエチレン−酢酸ビニル共重合体）および導電性充填材（好ましくはカーボンブラック）に加えるに、必要に応じて、例えば、発泡剤、発泡助剤、化学架橋剤、非導電性充填材、軟化剤（可塑剤）、酸化防止剤（老化防止剤）、熱安定剤、光安定剤、紫外線吸収剤、滑剤、着色剤、難燃剤、防曇剤等の各種添加剤の１種類もしくは２種類以上を含有していても良い。
【００３１】
上記発泡剤としては、特に限定されるものではないが、例えば、加熱分解型発泡剤、易揮発性液体状発泡剤、気体状発泡剤等が挙げられる。これらの発泡剤は、単独で用いられても良いし、２種類以上が併用されても良い。
【００３２】
加熱分解型発泡剤としては、特に限定されるものではないが、例えば、アゾジカルボンアミド、ベンゼンスルホニルヒドラジド、ジニトロソペンタメチレンテトラミン、トルエンスルホニルヒドラジド、４，４−オキシビス（ベンゼンスルホニルヒドラジド）等が挙げられる。これらの加熱分解型発泡剤は、単独で用いられても良いし、２種類以上が併用されても良い。
【００３３】
易揮発性液体状発泡剤としては、特に限定されるものではないが、例えば、ペンタン、ネオペンタン、ブタン、ヘキサン、ヘプタンなどの低分子量の炭化水素、塩化メチル、塩化メチレン、トリクロロエチレン、ジクロルエタンなどの塩素化炭化水素、ＣＦＣ−１１、ＣＦＣ−１２、ＣＦＣ−１１３、ＣＦＣ−１４１ｂなどのフッ素化炭化水素、水、アルコール、ベンゼン、トルエン、キシレン、メシチレン等が挙げられる。これらの易揮発性液体状発泡剤は、単独で用いられても良いし、２種類以上が併用されても良い。
【００３４】
気体状発泡剤としては、特に限定されるものではないが、例えば、二酸化炭素（炭酸ガス）、窒素、酸素、アルゴン、フロン等が挙げられる。これらの気体状発泡剤は、単独で用いられても良いし、２種類以上が併用されても良い。
【００３５】
上記発泡助剤としては、特に限定されるものではないが、例えば、ステアリン酸亜鉛、ステアリン酸カルシウム、活性酸化亜鉛等が挙げられる。これらの発泡助剤は、単独で用いられても良いし、２種類以上が併用されても良い。
【００３６】
上記化学架橋剤としては、特に限定されるものではないが、例えば、過酸化ベンゾイルなどのラジカル発生剤や、ジビニルベンゼン、トリメチロールプロパントリ（メタ）アクリレート、１，６−ヘキサンジオールジ（メタ）アクリレート、１，９−ノナンジオールジ（メタ）アクリレート、１，２，４−ベンゼントリカルボン酸トリアリルエステルなどの多官能性モノマー等が挙げられる。これらの化学架橋剤は、単独で用いられても良いし、２種類以上が併用されても良い。
【００３７】
本発明の電極板を構成する発泡体および本発明の医療器具用電極板を構成する発泡体の製造方法は、特に限定されるものではなく、例えば、熱可塑性樹脂（好ましくは酢酸ビニル含有量が５〜３５重量％のエチレン−酢酸ビニル共重合体）、導電性充填材（好ましくはカーボンブラック）、加熱分解型発泡剤および、必要に応じて、化学架橋剤を含有する熱可塑性樹脂組成物を常法により製膜して熱可塑性樹脂シートを作製した後、この熱可塑性樹脂シートに電子線架橋や化学架橋などの公知の架橋処理を施した後、この熱可塑性樹脂シートを発泡炉中で加熱して加熱分解型発泡剤を分解させ、発生した分解ガスにより熱可塑性樹脂シートを発泡させる方法や、押出機中で熱可塑性樹脂組成物に例えば高圧フロンなどの気体状発泡剤を混合してシート状に押し出し、押し出された時の大気圧により熱可塑性樹脂シートを発泡させる方法等を採ることにより、所望の発泡体を得ることができる。なお、上記架橋処理は、必ずしも必須ではなく、必要に応じて施せば良い。
【００３８】
本発明の電極板および本発明の医療器具用電極板は、ＪＩＳ    Ｋ−７１９４に準拠して測定された体積抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である上述の発泡体（導電性発泡体）に導線が接続されてなる。
【００３９】
上記導線としては、上記発泡体（導電性発泡体）と電気器具とを電気的に接続しうるものであれば如何なる導線であっても良く、特に限定されるものではないが、例えば、銅線や銀線などの金属線をポリ塩化ビニル系樹脂やポリオレフィン系樹脂などの絶縁性樹脂で被覆したもの等が挙げられる。
【００４０】
上記導線と発泡体（導電性発泡体）との接点は、特に限定されるものではないが、直径１ｃｍ程度であれば良く、この程度の接点で十分に電気を通すことができる。
【００４１】
また、上記導線と発泡体（導電性発泡体）との接続方法としては、特に限定されるものではないが、例えば、接点で両者を圧着する方法、接点において両者を粘着テープで固定する方法、発泡体（導電性発泡体）と同じ幅を有する金属接点を作製し、この金属接点を介して両者を圧着する方法等が挙げられ、いずれの接続方法が採られても良い。
【００４２】
本発明の電極板は、その用途を特に限定されるものではなく、如何なる用途に用いられても良い。また、本発明の医療器具用電極板は、例えば、脳波測定機器、心電図測定機器、筋電図測定機器などの人体から発生する電気信号を検出する生体信号入力装置や低周波治療器等の医療器具用の電極板として好適に用いられる。
【００４３】
【作用】
本発明の電極板および本発明の医療器具用電極板は、ＪＩＳ    Ｋ−７１９４に準拠して測定された体積抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体（導電性発泡体）に導線が接続されてなるので、優れた通電性を発現し、かつ、外観や人体に対する肌触り性も良好なものである。
【００４４】
また、本発明の電極板および本発明の医療器具用電極板は、上記発泡体（導電性発泡体）として、熱可塑性樹脂（好ましくは酢酸ビニル含有量が５〜３５重量％のエチレン−酢酸ビニル共重合体）１００重量部およびカーボンブラック１０〜３５重量部を含有する熱可塑性樹脂組成物からなる熱可塑性樹脂発泡体を用いることにより、上記効果がより確実なものとなる。
【００４５】
【発明の実施の形態】
本発明をさらに詳しく説明するため以下に実施例を挙げるが、本発明はこれらの実施例のみに限定されるものではない。
【００４６】
（実施例１）
押出機中に、熱可塑性樹脂として酢酸ビニル含有量が１４重量％のエチレン−酢酸ビニル共重合体（商品名「エバフレックスＥＶ５６０」、三井デュポンポリケミカル社製）１００重量部、導電性充填材としてファーネスブラック２５重量部、加熱分解型発泡剤としてアゾジカルボンアミド（商品名「ユニフォームＡＺＳＯ−４０」、大塚化学社製）５重量部および発泡助剤としてステアリン酸亜鉛（商品名「ＳＺ−２０００」、堺化学社製）１重量部を投入し、１１０℃で混練して押し出し、厚み０．７０ｍｍ、密度１．０１ｇ／ｃｍ３  の長尺の熱可塑性樹脂シートを製膜した。
【００４７】
次いで、上記で得られた熱可塑性樹脂シートに１００ｍＡ、８００ＫＶの電子線を２．２Ｍｒａｄ照射して熱可塑性樹脂シートを架橋させた後、この架橋熱可塑性樹脂シートを炉内温度２４０℃の縦型発泡機内を通して発泡させ、厚み０．９８ｍｍの発泡体を作製した。
【００４８】
（実施例２）
押出機中に、熱可塑性樹脂として酢酸ビニル含有量が１９重量％のエチレン−酢酸ビニル共重合体（商品名「エバフレックスＥＶ４６０」、三井デュポンポリケミカル社製）１００重量部、導電性充填材としてケッチェンブラック１５重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．０５ｇ／ｃｍ３  の長尺の熱可塑性樹脂シートを製膜した。次いで、上記で得られた熱可塑性樹脂シートを用いたこと以外は実施例１の場合と同様にして、厚み１．０１ｍｍの発泡体を作製した。
【００４９】
（実施例３）
押出機中に、熱可塑性樹脂として酢酸ビニル含有量が２５重量％のエチレン−酢酸ビニル共重合体（商品名「エバフレックスＥＶ３６０」、三井デュポンポリケミカル社製）１００重量部、導電性充填材としてケッチェンブラック２５重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．０３ｇ／ｃｍ３  の長尺の熱可塑性樹脂シートを製膜した。次いで、上記で得られた熱可塑性樹脂シートを用いたこと以外は実施例１の場合と同様にして、厚み１．０２ｍｍの発泡体を作製した。
【００５０】
（実施例４）
押出機中に、熱可塑性樹脂として酢酸ビニル含有量が１９重量％のエチレン−酢酸ビニル共重合体「エバフレックスＥＶ４６０」１００重量部、導電性充填材としてケッチェンブラック３０重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．１２ｇ／ｃｍ３  の長尺の熱可塑性樹脂シートを製膜した。次いで、上記で得られた熱可塑性樹脂シートを用いたこと以外は実施例１の場合と同様にして、厚み１．００ｍｍの発泡体を作製した。
【００５１】
（実施例５）
押出機中に、熱可塑性樹脂として酢酸ビニル含有量が２５重量％のエチレン−酢酸ビニル共重合体「エバフレックスＥＶ３６０」１００重量部、導電性充填材としてケッチェンブラック２０重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み１．３０ｍｍ、密度１．１３ｇ／ｃｍ３  の長尺の熱可塑性樹脂シートを製膜した。次いで、上記で得られた熱可塑性樹脂シートを用いたこと以外は実施例１の場合と同様にして、厚み２．０１ｍｍの発泡体を作製した。
【００５２】
（実施例６）
押出機中に、熱可塑性樹脂として低密度ポリエチレン（商品名「スミカセンＬＥ５２０Ｈ」、三井住友ポリオレフィン社製）１００重量部、導電性充填材としてケッチェンブラック３０重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．０３ｇ／ｃｍ３  の長尺の熱可塑性樹脂シートを製膜した。次いで、上記で得られた熱可塑性樹脂シートを用いたこと以外は実施例１の場合と同様にして、厚み０．８０ｍｍの発泡体を作製した。
【００５３】
（実施例７）
押出機中に、熱可塑性樹脂として酢酸ビニル含有量が４１重量％のエチレン−酢酸ビニル共重合体（商品名「エバテートＲ５０１１」、住友化学工業社製）１００重量部、導電性充填材としてケッチェンブラック２５重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．１３ｇ／ｃｍ３  の長尺の熱可塑性樹脂シートを製膜した。次いで、上記で得られた熱可塑性樹脂シートを用いたこと以外は実施例１の場合と同様にして、厚み０．７９ｍｍの発泡体を作製した。
【００５４】
（比較例１）
押出機中に、熱可塑性樹脂として酢酸ビニル含有量が１９重量％のエチレン−酢酸ビニル共重合体「エバフレックスＥＶ４６０」１００重量部、導電性充填材としてファーネスブラック１５重量部、加熱分解型発泡剤としてアゾジカルボンアミド「ユニフォームＡＺ  ＳＯ−４０」５重量部および発泡助剤としてステアリン酸亜鉛「ＳＺ−２０００」１重量部を投入し、１１０℃で混練して押し出し、厚み０．７０ｍｍ、密度１．０３ｇ／ｃｍ３  の長尺の熱可塑性樹脂シートを製膜した。次いで、上記で得られた熱可塑性樹脂シートを用いたこと以外は実施例１の場合と同様にして、厚み１．１０ｍｍの発泡体を作製した。
【００５５】
実施例１〜実施例７および比較例１で得られた発泡体の特性（▲１▼抵抗率、▲２▼見掛け密度、▲３▼５０％圧縮強度、▲４▼ゲル分率）を以下の方法で測定した。その結果は表１に示すとおりであった。
【００５６】
▲１▼抵抗率
ＪＩＳ    Ｋ−７１９４の４探針法に準拠して発泡体の抵抗率（Ω・ｃｍ）を測定した。
▲２▼見掛け密度
ＪＩＳ  Ｋ−７２２２に準拠して発泡体の見掛け密度（ｇ／ｃｍ３  ）を測定した。
▲３▼５０％圧縮強度
ＪＩＳ  Ｋ−６７６７「発泡プラスチック−ポリエチレン−試験方法」に準拠して発泡体の圧縮試験を行い、５０％圧縮した時の圧縮強度（Ｎ／ｃｍ２  ）を測定した。
▲４▼ゲル分率
発泡体の一定量を秤量（Ａｇ）し、これを１２０℃の十分な量のキシレン中に２４時間浸漬した後、このキシレン溶液を２００メッシュの金網で濾過し、金網上の濾過残渣（不溶解分）を真空乾燥して、その時の重量（Ｂｇ）を測定し、下記計算式によりゲル分率（重量％）を算出した。
ゲル分率（重量％）＝１００×Ｂ／Ａ
【００５７】
次に、実施例１〜実施例７および比較例１で得られた発泡体を各５０ｍｍ×１５０ｍｍの寸法で切り出して、医療器具用電極板用の供試体を準備した。次いで、スライダックを用いて、家庭用交流電源（１００Ｖ）を１０Ｖに降圧した後、スライダックのアウトプットのそれぞれを上記各供試体の片側に接続して、医療器具用電極板を作製した。
【００５８】
上記で得られた医療器具用電極板の性能｛（１）通電性、（２）外観、（３）肌触り性｝を
以下の方法で評価した。その結果は表１に示すとおりであった。
【００５９】
（１）通電性
医療器具用電極板の電極（発泡体）を腕に巻き付けて、通電の有無を官能的に検査した。
（２）外観
医療器具用電極板の電極（発泡体）を目視で観察して、外観の良否を官能的に検査した。
（３）肌触り性
医療器具用電極板の電極（発泡体）を腕に巻き付けて、肌触り性の良否を官能的に検査した。
【００６０】
【表１】
2004344523.tif 000002
【００６１】
表１から明らかなように、本発明による実施例１〜実施例５の医療器具用電極板は、いずれも優れた通電性を発現し、かつ、外観や人体に対する肌触り性も良好であった。また、熱可塑性樹脂として低密度ポリエチレンを用いてなる発泡体（導電性発泡体）を用いて作製した実施例６の医療器具用電極板は、外観および肌触り性はやや劣っていたものの、優れた通電性を発現した。さらに、熱可塑性樹脂として酢酸ビニル含有量が３５重量％を超えていた（４１重量％）エチレン−酢酸ビニル共重合体を用いてなる発泡体（導電性発泡体）を用いて作製した実施例７の医療器具用電極板は、外観はやや劣っていたものの、優れた通電性を発現した。
【００６２】
これに対し、抵抗率が１×１０６  Ω・ｃｍを超えていた（１×１０７  Ω・ｃｍ以上で測定不能）発泡体を用いて作製した比較例１の医療器具用電極板は、外観および肌触り性は良好であったものの、通電性が全く無かった。
【００６３】
【発明の効果】
本発明の電極板および本発明の医療器具用電極板は、ＪＩＳ    Ｋ−７１９４に準拠して測定された体積抵抗率が１×１０１  〜１×１０６  Ω・ｃｍであり、かつ、ＪＩＳ  Ｋ−７２２２に準拠して測定された見掛け密度が０．０３〜０．３０ｇ／ｃｍ３  である発泡体（導電性発泡体）に導線が接続されてなるので、優れた通電性を発現し、かつ、外観や人体に対する肌触り性も良好なものである。
【００６４】
また、本発明の電極板および本発明の医療器具用電極板は、例えば医療器具の電極端子と接続された導線のそれぞれを発泡体（導電性発泡体）と接続するだけで良く、それぞれの発泡体（導電性発泡体）を例えば人体に接触させると電極としての機能を発揮する。その際、発泡体（導電性発泡体）の大きさがそのまま電極の大きさとなる。
【００６５】
従って、本発明の電極板および本発明の医療器具用電極板は、優れた通電性を発現するのみならず、肌触り性の向上、電極板のディスポーザブル化、電極板の大きさの制約緩和等が可能である。
【００６６】
さらに、本発明の電極板および本発明の医療器具用電極板は、導電性粘着剤や導電性ゲルを使用しないので、これらの使用に伴う経時的な導電性能の低下や使用後の拭き取り作業の必要性等が無く、長期間にわたって安定した導電性能を発現するとともに、取扱い作業性にも優れる。
【００６７】
以上述べたように、本発明の電極板および本発明の医療器具用電極板は、上記優れた諸性能を兼備するものであるので、各種工業用途および一般（家庭）用途むけの電極板や、例えば、脳波測定機器、心電図測定機器、筋電図測定機器などの人体から発生する電気信号を検出する生体信号入力装置や低周波治療器等の医療器具用の電極板として好適に用いられる。